(57)【要約】【課題】  低い反発弾性率による良好な振動吸収性を有しつつ、５５ｋｇ／ｍ３未満の低密度領域においても高い機械物性と低い湿熱圧縮永久歪を実現する軟質フォーム製造用ポリイソシアネート組成物を提供する。【解決手段】  特定の成分比率範囲にあるジフェニルメタンジイソシアネートを特定のオキシプロピレンユニットとオキシエチレンユニット含有量幅で、かつ特定の開始剤官能基数幅にあるポリオキシアルキレンポリオールにてアロファネート化することにより得られる軟質ポリウレタンフォーム用ポリイソシアネート組成物により解決する。【選択図】  なし【特許請求の範囲】
【請求項１】
ジフェニルメタンジイソシアネートと、ポリオキシアルキレンポリオール（Ａ）とのアロファネート変性体を含むポリイソシアネート組成物であって、
ポリオキシアルキレンポリオール（Ａ）の水酸基価が２５〜１２０ｍｇＫＯＨ／ｇであり、且つオキシプロピレンユニットとオキシエチレンユニットの重量比が３０／７０〜１００／０であること、及び、
ポリイソシアネート組成物のイソシアネート含量が２０〜３２重量％の範囲であることを特徴とするポリイソシアネート組成物。
【請求項２】
ジフェニルメタンジイソシアネートが、２，２’−ジフェニルメタンジイソシアネート、２，４’−ジフェニルメタンジイソシアネート、及び４，４’−ジフェニルメタンジイソシアネートを含むものであり、ジフェニルメタンジイソシアネートの総量に対し、２，２’−ジフェニルメタンジイソシアネート及び２，４’−ジフェニルメタンジイソシアネートの合計含有量が１０〜５０重量％であることを特徴とする請求項１に記載のポリイソシアネート組成物。
【請求項３】
ポリオキシアルキレンポリオール（Ａ）の平均公称ヒドロキシル官能価が１．７〜２．４であることを特徴とする請求項１又は２に記載のポリイソシアネート組成物。
【請求項４】
請求項１乃至３のいずれかに記載のポリイソシアネート組成物、ポリオール（Ｃ）、触媒（Ｄ）、発泡剤（Ｅ）及び整泡剤（Ｆ）の混合液を反応させて発泡させる軟質ポリウレタンフォームの製造方法。
【請求項５】
軟質ポリウレタンフォームの見掛け密度が５０〜７０ｋｇ／ｍ３であり、スキン付きフォーム試験片の２５％圧縮硬さが１００〜３００Ｎ／３１４ｃｍ２の範囲であり、反発弾性率が２３〜５３％であり、機械的物性としての伸びが９０〜１７０％、引裂き強度が５〜１０Ｎ／ｃｍであり、湿熱圧縮永久歪が９％以下であること
を特徴とする請求項４に記載の軟質ポリウレタンフォームの製造方法。
【発明の詳細な説明】
【技術分野】
【０００１】
本発明は、軟質ポリウレタンフォーム用ポリイソシアネート組成物、及び該組成物から得られる軟質ポリウレタンフォームに関するものである。
【背景技術】
【０００２】
古くより自動車のシートクッション用軟質ポリウレタンフォーム（以下、軟質フォームとも言う）は、安全性の観点から長時間の乗車でも厚み減少による運転者の視点変化が少なくなるよう高い耐久性が要求されている。一方で、昨今のシートクッションでは、路面から伝わる振動を軽減するため、フォームの反発弾性率を低く抑え、また、コスト低減の観点からフォーム密度を可能な限り低くすることが求められている。しかしながら、これら低反発化、低密度化は、フォーム耐久性を著しく悪化させることが知られており、耐久性と乗り心地性、経済性を両立させる技術の確立が求められてきた。
【０００３】
ポリイソシアネート成分には大きく分けてトリレンジイソシアネート（以下ＴＤＩとも言う。）とポリフェニルポリメチレンポリイソシアネート（以下ｐ−ＭＤＩとも言う。）との混合物を主成分とするＴＤＩ系とジフェニルメタンジイソシアネート（以下ＭＤＩとも言う。）とｐ−ＭＤＩとの混合物を主成分とするＭＤＩ系が存在する。ＴＤＩ系は、イソシアネート基含有率が高く、水との反応による単位重量当たりの炭酸ガス発生量が多いことから、水の配合量を然程増やさずに低密度化が可能である。単位重量当りのイソシアネート基含有率（以下ＮＣＯ含量とも言う。）が高いことから水素結合性が高く、伸びや破断時強度等の機械物性に優れる。しかし原料としてのＴＤＩは蒸気圧が高く、毒性も強いため軟質ポリウレタンフォーム製造場所の作業環境を悪化させやすい。また、得られる軟質ポリウレタンフォームは耐久性が低いという問題がある。さらにＴＤＩを使用したウレタンフォームでは、フォームのスキン層とコア層との密度差が大きく、同じ２５％圧縮硬さ、ヒステリシスロス率のフォームであっても表面触感が固く、乗り心地性能に劣る。
【０００４】
一方、ＴＤＩ系軟質ポリウレタンフォームに比較し、一般的に反発弾性率が低いＭＤＩ系軟質フォームは、高密度領域で振動吸収性と耐久性の両立が比較的容易である。しかし、ＴＤＩに比べＮＣＯ含量が低いＭＤＩ系イソシアネートでは、密度低減のために大量の水を配合する必要が有り、昨今シートクッションに要求される５５ｋｇ／ｍ３未満の低密度領域では、イソシアネートと水との反応により生成する剛直なウレア結合の増加で樹脂の変形からの復元性が減少し、耐久性が悪化すると共にＭＤＩ系軟質ポリウレタンフォームの特徴である良好な質感が失われるという問題があった。
【０００５】
特許文献１にはＭＤＩにオキシエチレンユニットを有するポリエーテルポリオールを反応させ耐久性を改良する方法が開示されている。しかし、この方法を用いたＭＤＩ系軟質ポリウレタンフォームでは圧縮永久歪等の耐久性は向上するが破断時強度、引裂き強度、フォームの伸び率といった機械物性が悪化する。
【０００６】
特許文献２にはＭＤＩに脂肪族、または芳香族アルコールを反応させ機械物性を向上させる方法が記載されているが、この方法で得られたＭＤＩ系軟質ポリウレタンフォームは耐久性に劣る。上記したようにＭＤＩ系軟質ポリウレタンフォームの機械物性と圧縮永久歪等の耐久性は相反する性質をもつ。
【先行技術文献】
【特許文献】
【０００７】
【特許文献１】特表平１０−５０１８３０号公報
【特許文献２】特開平１１−２１７４２０号公報
【発明の概要】
【発明が解決しようとする課題】
【０００８】
本発明は、低い反発弾性率による良好な振動吸収性を有しつつ、５５ｋｇ／ｍ３未満の低密度領域においても高い機械物性と低い湿熱圧縮永久歪を実現する軟質ポリウレタンフォーム製造用イソシアネート組成物、及びこのイソシアネート組成物を使用した高振動吸収性、高機械物性、高耐久性を有する軟質フォーム、さらにはこの軟質フォームを使用した、良好な乗り心地性と高い安全性を両立する車両用シートクッション、シートバック及びサドルの提供を目的とする。
【課題を解決するための手段】
【０００９】
本発明は、前述の課題を解決するために鋭意検討した結果、ＭＤＩと、特定のポリオキシアルキレンポリオールとからなるアロファネート変性体を含むポリイソシアネート組成物により解決することを見出し、本発明に至った。
【００１０】
すなわち本発明は、以下の（１）〜（５）の実施形態を含むものである。
【００１１】
（１）ジフェニルメタンジイソシアネートと、ポリオキシアルキレンポリオール（Ａ）とのアロファネート変性体を含むポリイソシアネート組成物であって、
ポリオキシアルキレンポリオール（Ａ）の水酸基価が２５〜１２０ｍｇＫＯＨ／ｇであり、且つオキシプロピレンユニットとオキシエチレンユニットの重量比が３０／７０〜１００／０であること、及び
ポリイソシアネート組成物のイソシアネート含量が２０〜３２重量％の範囲であること
を特徴とするポリイソシアネート組成物。
【００１２】
（２）ジフェニルメタンジイソシアネートが、２，２’−ジフェニルメタンジイソシアネート、２，４’−ジフェニルメタンジイソシアネート、及び４，４’−ジフェニルメタンジイソシアネートを含むものであり、ジフェニルメタンジイソシアネートの総量に対し、２，２’−ジフェニルメタンジイソシアネート及び２，４’−ジフェニルメタンジイソシアネートの合計含有量が１０〜５０重量％であることを特徴とする上記（１）に記載のポリイソシアネート組成物。
【００１３】
（３）ポリオキシアルキレンポリオール（Ａ）の平均公称ヒドロキシル官能価が１．７〜２．４であることを特徴とする上記（１）又は（２）に記載のポリイソシアネート組成物。
【００１４】
（４）ポリオール（Ｃ）、触媒（Ｄ）、発泡剤（Ｅ）及び整泡剤（Ｆ）と、上記（１）乃至（３）のいずれかに記載のポリイソシアネート組成物との混合液を反応させて発泡させる軟質ポリウレタンフォームの製造方法。
【００１５】
（５）軟質ポリウレタンフォームの見掛け密度が５０〜７０ｋｇ／ｍ３であり、スキン付きフォーム試験片の２５％圧縮硬さが１００〜３００Ｎ／３１４ｃｍ２の範囲であり、反発弾性率が２３〜５３％であり、機械的物性としての伸びが９０〜１７０％、引裂き強度が５〜１０Ｎ／ｃｍであり、湿熱圧縮永久歪が９％以下であること、
を特徴とする上記（４）に記載の軟質ポリウレタンフォームの製造方法。
【発明の効果】
【００１６】
本発明の軟質ポリウレタンフォーム用のイソシアネート組成物を含有する軟質ポリウレタンフォーム成形用組成物によれば、低い反発弾性率による良好な振動吸収性を有しつつ、低密度領域においても低い湿熱圧縮永久歪を有し、高機械物性を有することによる成形品の破断防止を実現する軟質ポリウレタンフォームを得ることができる。
【発明を実施するための形態】
【００１７】
先ず、本発明のポリイソシアネート組成物について説明する。本発明のポリイソシアネート組成物は、ＭＤＩとポリオキシアルキレンポリオール（Ａ）とのアロファネート変性体を含むポリイソシアネート組成物であって、ポリオキシアルキレンポリオール（Ａ）の水酸基価が２５〜１２０ｍｇＫＯＨ／ｇであり、且つオキシプロピレンユニットとオキシエチレンユニットの重量比が３０／７０〜１００／０であること、及びポリイソシアネート組成物のイソシアネート含量が２０〜３２重量％の範囲であることを特徴とするポリイソシアネート組成物である。
【００１８】
本発明におけるＭＤＩとしては、市販されているＭＤＩを特に制限なく使用することができるが、２，２’−ＭＤＩと２，４’−ＭＤＩの合計含有量（以下アイソマー含有量とも言う。）が、ポリイソシアネート組成物に用いるＭＤＩの総量に対し１０〜５０重量％であることが好ましく、２０〜４５重量％であることが更に好ましい。
【００１９】
ＭＤＩ総量に対する２，２’−ＭＤＩと２，４’−ＭＤＩの合計含有量が１０重量％未満では、得られるポリイソシアネート組成物の低温での貯蔵安定性が損なわれ、イソシアネートの保管場所や配管、発泡成形機内の常時加温が必要となる他、軟質ポリウレタンフォームの成形安定性が損なわれ、発泡途中でのフォーム崩壊などが発生しやすい。他方、５０重量％を超えるとフォーム硬度が低下し、シートクッション、シートバックやサドルとして十分な硬さが確保できない、反応性が低下し、成形サイクルが延長する、フォームの独泡率が高くなり圧縮永久歪が上昇する、などの問題が生じやすい。
【００２０】
本発明のポリオキシアルキレンポリオール（Ａ）は、水酸基価が２５〜１２０ｍｇＫＯＨ／ｇであり、且つオキシプロピレンユニットとオキシエチレンユニットの重量比が３０／７０〜１００／０であり、好ましくは５０／５０〜７０／３０である。オキシプロピレンユニットの重量比が３０％未満であると親水性の高いオキシエチレンユニット量が多くなりすぎることにより、発泡剤に水を使用した場合には高親水性のため軟質ポリウレタンフォームの成形安定性が損なわれ、発泡途中でのフォーム崩壊などが発生する原因になる。
【００２１】
また、ポリオキシアルキレンポリオール（Ａ）は、オキシプロピレンユニットとオキシエチレンユニットとの共重合体、オキシプロピレンユニットのみの共重合体、及びオキシエチレンユニットのみの共重合体からなる群より選ばれる少なくとも一種を用い、上記の比率となるように調整して使用することができる。
【００２２】
本発明のポリオキシアルキレンポリオール（Ａ）は、オキシプロピレンユニットとオキシエチレンユニットの重量比、及び水酸基価が上記範囲内であれば良好な軟質ポリウレタンフォーム性能を実現することが可能であるが、中でも平均公称ヒドロキシル官能価が１．７〜２．４、ポリオキシアルキレンポリオール（Ａ）の水酸基価が３５〜８０ｍｇＫＯＨ／ｇである場合、より優れた軟質ポリウレタンフォームが得られる。
【００２３】
さらに、本発明のポリオキシアルキレンポリオール（Ａ）において、ＪＩＳ  Ｋ  １５５７で規定されるＣＰＲ値（ｃｏｎｔｒｏｌｌｅｄ  ｐｏｌｙｍｅｒｉｚａｔｉｏｎ  ｒａｔｅ）は、１０以下であることが好ましく、５以下であることが更に好ましい。ＣＰＲ値が１０を超える場合、イソシアネートのウレタン変性、およびアロファネート変性において、ウレタン化、アロファネート化反応以外のトリマー化反応やダイマー化反応が促進され、合成中のイソシアネートが固化してしまう場合や、イソシアネート粘度が予定外に上昇して実用に耐えないものとなりやすい。
【００２４】
本発明においては、上記したポリオキシアルキレンポリオール（Ａ）によりＭＤＩをアロファネート変性したアロファネート変性体を含むポリイソシアネート組成物を用いて軟質ポリウレタンフォームを成形した際、ポリオキシアルキレンポリオールを有するアロファネート基が柔軟な架橋剤として働くこと、また樹脂中におけるアロファネート結合、ウレタン結合やウレア結合間に静電的な相互作用が生じ、擬似架橋構造を取ることにより、反発弾性率が低いフォームであっても低い湿熱圧縮永久歪、高い機械物性、高い耐久性を実現するものである。
【００２５】
本発明に用いることができるアロファネート化触媒としては、従来公知の触媒から適宜選択して用いることができ、例えば、アセチルアセトン金属錯体、オクチル酸ジルコニウム塩等のカルボン酸塩、ジメチルアミノエトキシエタノール等の３級アミン類等を用いることができる。なお、アロファネート化触媒の使用量は、ポリイソシアネートとポリオキシアルキレンポリオール（Ａ）との合計重量に対して０．０００５〜１重量％が好ましく、０．００１〜０．１重量％が更に好ましい。
【００２６】
アロファネート化は、ウレタン化と同時に行っても、ウレタン化後に行ってもよい。ウレタン化とアロファネート化とを同時に行う場合、アロファネート化触媒の存在下で反応を行えばよく、ウレタン化後にアロファネート化を行う場合、アロファネート化触媒の非存在下で、所定時間ウレタン化反応を行った後、アロファネート化触媒を添加してアロファネート化反応を行えばよい。反応終了後は、塩化ベンゾイル、リン酸、リン酸エステル等の反応停止剤を反応系内に加え、３０〜１００℃で１〜２時間停止反応を行い、アロファネート化反応を停止させる。
【００２７】
上記のようにして得ることができるアロファネート変性体を含むポリイソシアネート組成物のイソシアネート基含量は２０〜３２重量％である。かかるＮＣＯ含量が２０重量％未満では、イソシアネートと水との反応による二酸化炭素発生量が少なすぎ、低密度領域での成形性を確保することができない。３２重量％を超える場合、オキシプロピレンユニットとオキシエチレンユニットを含むアロファネート構造が少なく、本発明の高機械物性を得ることができず、かつ湿熱圧縮永久歪率低減効果を得られない。
【００２８】
次に、本発明の軟質ポリウレタンフォームの製造方法について説明する。
【００２９】
本発明の軟質ポリウレタンフォームの製造方法としては、前記ポリイソシアネート組成物、ポリオール（Ｃ）、触媒（Ｄ）、発泡剤としての水（Ｅ）、及び整泡剤（Ｆ）の混合液の発泡原液を金型内に注入し、その後発泡硬化させる軟質ポリウレタンモールドフォーム（以下、軟質モールドフォームとも言う）の製造方法が好適に使用できる。
【００３０】
本発明のポリオール（Ｃ）としては、軟質ポリウレタンフォームとして優れた性能を発現しやすい、水酸基価２０〜４０ｍｇＫＯＨ／ｇ、平均官能基数が２〜４のポリエーテルポリオールを用いることが好ましい。
【００３１】
水酸基価が４０ｍｇＫＯＨ／ｇを超えると軟質ポリウレタンフォームの硬さが高くなりすぎ、柔軟性も低下する恐れがある。他方、２０ｍｇＫＯＨ／ｇ未満では得られるポリウレタンフォームの硬さが車両の座席用軟質ポリウレタンフォームとしては柔らかすぎ、また、高い粘度による混合不良などが発生しやすい。
【００３２】
水酸基価２０〜４０ｍｇＫＯＨ／ｇ、平均官能基数が２〜４のポリエーテルポリオールとしては、例えば数平均分子量７００未満の低分子量ポリオール類、低分子量ポリアミン類、低分子量アミノアルコール類等を開始剤として、エチレンオキサイド、プロピレンオキサイド等のアルキレンオキサイドや、テトラヒドロフラン等の環状エーテルを付加させて得られるもの等が挙げられる。
【００３３】
前記開始剤としては、例えば水、エチレングリコール、１，２−プロパンジオール、１，３−プロパンジオール、１，２−ブタンジオール、１，３−ブタンジオール、１，４−ブタンジオール、１，５−ペンタンジオール、２−メチル−１，５−ペンタンジオール、３−メチル−１，５−ペンタンジオール、１，６−ヘキサンジオール、ネオペンチルグリコール、１，８−オクタンジオール、１，９−ノナンジオール、２，２−ジエチル−１，３−プロパンジオール、２−ｎ−ブチル−２−エチル−１，３−プロパンジオール、２，２，４−トリメチル−１，３−ペンタンジオール、２−エチル−１，３−ヘキサンジオール、２−ｎ−ヘキサデカン−１，２−エチレングリコール、２−ｎ−エイコサン−１，２−エチレングリコール、２−ｎ−オクタコサン−１，２−エチレングリコール、ジエチレングリコール、ジプロピレングリコール、１，４−シクロヘキサンジメタノール、ビスフェノールＡのエチレンオキサイド又はプロピレンオキサイド付加物、水素添加ビスフェノールＡ、３−ヒドロキシ−２，２−ジメチルプロピル−３−ヒドロキシ−２，２−ジメチルプロピオネート、トリメチロールプロパン、グリセリン、ペンタエリスリトール等の低分子量ポリオール類を挙げることができる。また、アニリン、エチレンジアミン、プロピレンジアミン、トルエンジアミン、メタフェニレンジアミン、ジフェニルメタンジアミン、キシリレンジアミン等の低分子量アミン類、モノエタノールアミン、ジエタノールアミン、トリエタノールアミン、Ｎ−メチルジエタノールアミン等の低分子量アミノアルコール類等を挙げることができる。
【００３４】
これらの開始剤にエチレンオキサイド、プロピレンオキサイド等のアルキレンオキサイドや、テトラヒドロフラン等の環状エーテルを付加させて得ることができるポリエーテルポリオールは、単独で使用、又は２種以上を併用することができる。ポリエーテルポリオールを２種以上併用する場合は、併用した成分全体として水酸基価２０〜４０ｍｇＫＯＨ／ｇ、及び平均官能基数が２〜４とすることが好ましい。
【００３５】
本発明のポリオール（Ｃ）には、硬さの調整を目的として、ポリオール中でビニル系モノマーを通常の方法で重合せしめて製造したポリマーポリオールを併用することができる。このようなポリマーポリオールとしては、前記ポリオール（Ｃ）と同様のポリエーテルポリオール中、ラジカル開始剤の存在下でビニル系モノマーを重合させ、安定分散させたものが挙げられる。また、ビニル系モノマーとしては、例えばアクリロニトリル、スチレン、塩化ビニリデン、ヒドロキシアルキル、メタアクリレート、アルキルメタアクリレートが挙げられ、中でもアクリロニトリル、スチレンが好ましい。
【００３６】
さらに、ポリオール（Ｃ）には、性能を低下させない範囲で例えばポリエステルポリオール、ポリカーボネートポリオール等のポリオールを併用することもできる。
【００３７】
ポリエステルポリオールとしては、例えばアジピン酸、フタル酸等の二塩基酸とエチレングリコール、１，４−ブチレングリコール等のグリコールとから得られるもの等を挙げることができる。
【００３８】
ポリカーボネートポリオールとしては、例えばジメチルカーボネート、ジエチルカーボネート等のジアルキルカーボネート等と１，６−ヘキサンジオール等のグリコールとから得られるもの等を挙げることができる。
【００３９】
本発明に使用される触媒（Ｄ）としては、従来公知の各種ウレタン化触媒や三量化触媒を用いることができる。このような触媒としては、例えばトリエチルアミン、トリプロピルアミン、トリブチルアミン、Ｎ−メチルモルホリン、Ｎ−エチルモルホリン、ジメチルベンジルアミン、Ｎ，Ｎ，Ｎ’，Ｎ’−テトラメチルヘキサメチレンジアミン、Ｎ，Ｎ，Ｎ’，Ｎ’，Ｎ’’−ペンタメチルジエチレントリアミン、トリエチレンジアミン、ビス−（２−ジメチルアミノエチル）エーテル、１，８−ジアザ−ビシクロ［５．４．０］ウンデセン−７等の三級アミン、ジメチルエタノールアミン、Ｎ−トリオキシエチレン−Ｎ，Ｎ−ジメチルアミン、Ｎ，Ｎ−ジメチル−Ｎ−ヘキサノールアミン等の反応型三級アミン又はこれらの有機酸塩、１−メチイミダゾール、２−メチルイミダゾール、１，２−ジメチルイミダゾール、２，４−ジメチルイミダゾール、１−ブチル−２−メチルイミダゾール等のイミダゾール化合物、スタナスオクトエート、ジブチルチンジラウレート、ナフテン酸亜鉛等の有機金属化合物、２，４，６−トリス（ジメチルアミノメチル）フェノール、２，４，６−トリス（ジアルキルアミノアルキル）ヘキサヒドロ−Ｓ−トリアジン、酢酸カリウム、２−エチルヘキサン酸カリウム等が挙げられる。
【００４０】
触媒の種類は、適切なフォームセルの独泡率、生産サイクルを実現できるものであれば特に制限はないが、フォーム臭気などの点からポリオール（Ｃ）に対し０．１〜５重量部添加することが好ましい。
【００４１】
本発明に使用される発泡剤（Ｅ）は、イソシアネート基と水との反応で発生する炭酸ガスが好ましく、水の量はポリオール（Ｃ）１００重量部に対し２〜１５重量部が好ましい。水に加え、液化炭酸ガスをポリオール（Ｃ）１００重量部に対し６重量部までの範囲で添加し、発泡倍率を高めることも可能である。
【００４２】
本発明に使用される整泡剤（Ｆ）は、従来公知の有機珪素系界面活性剤を用いることができ、例えば、東レ・ダウコーニング社製のＳＺ−１３２７、ＳＺ−１３２５、ＳＺ−１３３６、ＳＺ−３６０１、モメンティブ社製のＹ−１０３６６、Ｌ−５３０９、エボニック社製Ｂ−８７２４ＬＦ２、Ｂ−８７１５ＬＦ２、信越化学社製のＦ−１２２等が挙げられる。これら整泡剤の量はポリオール（Ｃ）１００重量部に対し０．１〜３重量部が好ましい。
【００４３】
また、本発明には成形安定性の向上やフォーム硬さの調整を目的としてジエタノールアミンやトリエタノールアミンといった架橋剤を添加することができる。架橋剤の好ましい添加量はポリオール（Ｃ）１００重量部に対し５重量部までが好ましい。必要以上の架橋剤添加では、強い独泡性を生じたり、架橋密度増大により機械的強度が悪化する傾向にある。
【００４４】
上記の他に、添加剤として、難燃剤、可塑剤、酸化防止剤、紫外線吸収剤、着色剤、各種充填剤、内部離型剤、その他の加工助剤を使用することができる。なお、これらの助剤の中でイソシアネートと反応しうる活性水素基を有さないものについては、ポリイソシアネートにあらかじめ混合して使用することもできる。
【００４５】
上記発泡原液を金型内に注入する際の金型温度としては、通常３０〜８０℃、好ましくは４５〜６５℃である。上記発泡原液を金型内に注入する際の金型温度が３０℃未満であると、反応速度低下による生産サイクルの延長につながり、一方、８０℃より高いと、ポリオールとイソシアネートの反応に対し、水とイソシアネートとの反応が過度に促進されることにより、発泡途中においてフォームの崩壊や、ウレア結合の局所増大による耐久性、フォーム触感が悪化しやすくなる。
【００４６】
上記発泡原液を発泡硬化させる際の硬化時間としては、一般的な車両用シートパッド、サドルなどの生産サイクルを考慮すると１０分以下が好ましく、７分以下がより好ましい。
【００４７】
本発明の軟質モールドフォームを製造するに際しては、通常の軟質モールドフォームの場合と同様、高圧発泡機や低圧発泡機等を用いて、上記各成分を混合することができる。
【００４８】
ポリイソシアネート成分とポリオール成分とは発泡直前で混合することが好ましい。その他の成分は、原料の貯蔵安定性や反応性の経時変化に影響を与えない範囲でポリイソシアネート成分またはポリオール成分と予め混合することができる。それら混合物は混合後直ちに使用しても、貯留した後、必要量を適宜使用してもよい。混合部に２成分を超える成分を同時に導入可能な構造を有する発泡装置の場合、ポリオール、発泡剤、ポリイソシアネート、触媒、整泡剤、添加剤などを個別に混合部に導入することもできる。
【００４９】
また、混合方法は発泡機のマシンヘッド混合室内で混合を行うダイナミックミキシング、送液配管内で混合を行うスタティックミキシングの何れでも良く、また両者を併用してもよい。物理発泡剤等のガス状成分と液状成分との混合はスタティックミキシングで、液体として安定に貯留可能な成分同士の混合はダイナミックミキシングで実施される場合が多い。本発明に使用される発泡装置は、混合部の溶剤洗浄が必要のない高圧発泡装置であることが好ましい。
【００５０】
このような混合により得られた混合液を金型（モールド）内に吐出し、発泡硬化させ、その後脱型が行われる。
【００５１】
上記脱型を円滑に行うため、金型に予め離型剤を塗布しておくことも好適である。使用する離型剤としては、成形加工分野で通常用いられる離型剤を用いればよい。
【００５２】
脱型後の製品はそのままでも使用できるが、従来公知の方法で圧縮下又は、減圧下でフォームのセル膜を破壊し、以降の製品外観、寸法を安定化させることが好ましい。
【００５３】
本発明のポリイソシアネート組成物中の全イソシアネート基と、水を含むイソシアネート反応性化合物中の全イソシアネート反応性基との混合発泡時におけるモル比（ＮＣＯ／ＮＣＯ反応性基）は、０．７〜１．４（イソシアネートインデックス（ＮＣＯ  ＩＮＤＥＸ）＝７０〜１４０）であることが好ましく、フォームの耐久性や成形サイクルを考慮すると０．８〜１．３（ＮＣＯ  ＩＮＤＥＸ＝８０〜１３０）がより好ましい。
【００５４】
イソシアネートインデックスが７０未満では耐久性の低下や独泡性が過度に上昇しやすく、１４０を超える場合は未反応イソシアネートが長く残存することによる成形サイクルの延長、高分子量化の遅延によるフォーム発泡途中でのセル崩壊などが生じやすい。
【００５５】
本発明のポリイソシアネート組成物を用いることにより、ＪＩＳ  Ｋ６４００の方法で測定される見掛け密度が５０〜７０ｋｇ／ｍ３、かつＪＩＳ  Ｋ６４００記載のＢ法で測定されるスキン付きフォーム試験片の２５％圧縮硬さが１００〜３００Ｎ／３１４ｃｍ２であって、機械物性はＪＩＳＫ６４００記載の方法で測定される伸びが９０〜１７０％、引裂き強度が５〜１０Ｎ／ｃｍであり、ＪＩＳ  Ｋ６４００記載の反発弾性率が２３〜５３％、ＪＩＳ  Ｋ６４００記載の湿熱圧縮永久歪が９％以下の軟質ポリウレタンフォームを好適に得ることができる。
【００５６】
このような軟質ポリウレタンフォームを使用することにより、良好な乗り心地性と視点安定性を確保した高い安全性を両立する車両用シートクッション、シートバック及びサドル等に好ましく用いることができる。
【実施例】
【００５７】
以下、実施例及び比較例に基づいて本発明をより具体的に説明するが、本発明は以下の実施例に限定されるものではない。なお、特に断りのない限り、文中の「部」、「％」は重量基準である。
【００５８】
＜ポリイソシアネート組成物の合成例＞
攪拌機、温度計、冷却器及び窒素ガス導入管のついた容量：１Ｌの反応器に、アイソマー含有量が５５．０％のＭＤＩ（Ｍ１）とアイソマー含有量が１．０％のＭＤＩ（Ｍ２）を重量比６８．５／３１．５で混合し、アイソマー含有量が３８．０％となるように調整したＭＤＩ（Ｍ３）：７５０ｇを仕込み、５５℃まで昇温した後、ポリオキシアルキレンポリオール（ポリオールＡ−２）を１００．０ｇ仕込み、さらにポリオキシアルキレンポリオール（ポリオールＡ−１）を１５０．０ｇ仕込み、反応触媒としてアセチルアセトン亜鉛（日本化学産業社製ナーセム亜鉛）を０．０７ｇ仕込み、９０℃まで昇温した。温度を維持したまま攪拌羽根で均一に混合しながら１．５時間アロファネート化反応を行った。塩化ベンゾイル０．１４ｇを添加しアロファネート化反応を停止させ、室温まで冷却してポリイソシアネート組成物（Ｂ１）（ＮＣＯ含量２３．０％）を得た。
【００５９】
同様に表１に記載のアイソマー含有量を調整したＭＤＩ（Ｍ３〜Ｍ６）と表２に記載の各種ポリオキシアルキレンポリオール（Ａ）と、反応触媒とを用いて表３に記載するポリイソシアネート組成物（Ｂ１〜Ｂ１１）を得た。
【００６０】
【表１】
2018165292.tif 000002
【００６１】
【表２】
2018165292.tif 000003
【００６２】
【表３】
2018165292.tif 000004
【００６３】
＜ポリオールプレミックスの調製＞
攪拌機を備えた容量１００Ｌの混合機に、ポリオール（Ｃ）、触媒（Ｄ）、発泡剤（Ｅ）としての水、及び整泡剤（Ｆ）をそれぞれ、表４に記載した比率で仕込み、均一に混合することでポリオールプレミックス（Ｐ）を得た。
【００６４】
＜ポリオール（Ｃ）＞
・ポリオールＣ１：重合開始剤平均官能基数＝３．０、水酸基価＝２４（ｍｇＫＯＨ／ｇ）のポリオキシエチレンポリオキシプロピレンポリオール、旭硝子社製  エクセノール  ９２３
・ポリオールＣ２：重合開始剤平均官能基数＝３．０、水酸基価＝２８（ｍｇＫＯＨ／ｇ）のポリオキシエチレンポリオキシプロピレンポリオール、旭硝子社製  エクセノール  ８２３
・ポリオールＣ３：重合開始剤平均官能基数＝３．０、水酸基価＝２８１（ｍｇＫＯＨ／ｇ）のポリオキシプロピレンポリオール、三洋化成工業社製  サンニックス  ＧＰ−６００
＜触媒（Ｄ）＞
・触媒Ｄ１：トリエチレンジアミンの３３％ジプロピレングリコール溶液、東ソー社製ＴＥＤＡ−Ｌ３３
・触媒Ｄ２：ビス（２−ジメチルアミノエチル）エーテルの７０％ジプロピレングリコール溶液、東ソー社製ＴＯＹＯＣＡＴ−ＥＴ
＜発泡剤（Ｅ）＞
・水（市水）
＜整泡剤（Ｆ）＞
・整泡剤Ｆ：シリコーン系整泡剤、東レ・ダウコーニング社製ＳＺ−１３２５。
【００６５】
【表４】
2018165292.tif 000005
【００６６】
＜フォーム成型＞
表４に記載した配合比のポリオールプレミックス（Ｐ）と合成したポリイソシアネート組成物（Ｂ１〜Ｂ１１）を液温２５±１℃に調整した。ポリオールプレミックス（Ｐ）にポリイソシアネート組成物（Ｂ１〜Ｂ１１）を表５、表６に示すイソシアネートインデックス値となる割合で混合し、ミキサー（毎分７０００回転）で７秒間混合し金型内に注入し軟質フォームを発泡させた後、金型より取出して、ローラークラッシングによる破泡後、得られた軟質フォームの物性を測定した。
［発泡条件］
金型温度：５５〜６０℃
金型形状：１００×３００×３００ｍｍ
金型材質：アルミニウム
キュアー条件：５５〜６０℃×６分。
【００６７】
＜フォーム物性測定＞
見掛け密度、引張強さ、伸び、引裂強さ、反発弾性率、湿熱圧縮残留歪は、ＪＩＳ  Ｋ６４００記載の方法で、圧縮残留歪はＪＩＳ  Ｋ６４００記載のＡ法で、スキン付き試験片フォームの２５％圧縮硬さ（２５％ＩＬＤ）は、ＪＩＳ  Ｋ６４００記載のＢ法で測定した。
【００６８】
【表５】
2018165292.tif 000006
【００６９】
【表６】
2018165292.tif 000007
【００７０】
表５に示す結果から明らかなように、本発明の方法によって得られた軟質ポリウレタンフォームは見掛け密度が５０〜７０ｋｇ／ｍ３、スキン付きフォーム試験片の２５％圧縮硬さが１００〜３００Ｎ／３１４ｃｍ２の範囲において、良好な機械物性と耐久性を示すことが確認できた。
【００７１】
表６に示すように比較例１では変性剤分子量が低く、柔軟な架橋剤として働くことができないため、湿熱圧縮歪が９％を超える結果となった。また、比較例２、３のようにポリオキシアルキレンポリオール以外のポリオールを使用した場合も柔軟な架橋点とはならないため湿熱圧縮歪が９％を超える結果となった。比較例４、５のようにポリオキシアルキレンポリオール中のオキシエチレンユニットの重量比が７０％を超える場合は、親水性の高いオキシエチレンユニット比率が高い影響で、発泡剤である水との親和性が高くなり軟質フォームの成形安定性が損なわれ、発泡途中でのフォーム崩壊が発生し成形不良となった。比較例６ではアイソマー含有量が低く、軟質フォームの成形安定性が損なわれ、発泡途中でのフォーム崩壊が発生し成形不良となった。
【００７２】
以上の結果から、本発明のポリイソシアネート組成物を用いることにより、軟質ポリウレタンフォームの見掛け密度が５０〜７０ｋｇ／ｍ３、スキン付きフォーム試験片の２５％圧縮硬さが１００〜３００Ｎ／３１４ｃｍ２の範囲において良好な機械物性と耐久性が高い軟質ウレタンフォームを成型することができるため、良好な乗り心地性と高い安全性を両立する車両用シートクッション、シートバック及びサドルに極めて有用である。